ДЕКОРАТИВНО-ХУДОЖЕСТВЕННОЕ ИЗДЕЛИЕ, СПОСОБ ЕГО ОКРАСКИ И РАСТВОР БИТУМНОГО ЛАКА ДЛЯ ЕГО ОКРАСКИ
ARTISTIC DECORATIVE ARTICLE, METHOD FOR PAINTING SAID ARTICLE, AND SOLUTION OF BITUMEN-BASED VARNISH FOR SAID PAINTING

Изобретение относится к способам и составам для окрашивания кожаных изделий для достижения эффекта, при котором изделие имитирует изделие старины, а также к отделке поверхностей кожаных изделий [D06P 1/00, D06P 3/00, D06P 5/00, C14C 11/00, C14C 99/00].
Из уровня техники известен СПОСОБ ПРИГОТОВЛЕНИЯ КРАСИТЕЛЬНОЙ КОМПОЗИЦИИ ЧЕРНОЙ СОВМЕСТИМОЙ С МАСЛЯННЫМ АГЕНТОМ [RU 2272846 (C1), опубликовано 27.03.2006 г.] характеризующийся тем, что приготовление композиции проводят на бисерной мельнице вертикального типа. Индулин, керосин и дизельное топливо последовательно загружают в мельницу до включения перемешивающего механизма, после чего аппарат и его содержимое медленно нагревают. Затем перемешивание останавливают на 1 час, продолжая медленный нагрев содержимого мельницы. По истечении указанного времени добавляют карбоновую кислоту или смесь кислот, уайт-спирит, жировую добавку и оксид или гидроксид алюминия. Затем включается механическое перемешивание, и содержимое бисерной мельницы измельчается, и процесс осуществляется при спонтанно фиксированной температуре, вызванной тепловым воздействием процессов и естественным охлаждением. При понижении температуры до 85-120°C желаемый продукт выгружается.
Недостатком данного способа является недостаточно выраженный эффект старины изделия при применении предлагаемой красительной композиции.
Так же из уровня техники известна ЭМУЛЬГИРУЮЩАЯ ПАСТА ДЛЯ ОКРАШИВАНИЯ ГЛАЗУРИ И СПОСОБ ПРИГОТОВЛЕНИЯ, КРАСИТЕЛЬ ДЛЯ ГЛАЗИРОВАНИЯ КОЖИ И СПОСОБ КОНСЕРВИРОВАНИЯ [CN101418188 (A), опубликовано 29.04.2009 г.] Изобретение раскрывает эмульгирующую пасту для окрашивания и глазурования и способ ее получения, а также раскрывает агент для окрашивания и глазурования кожи, содержащий эмульсионную пасту для окрашивания и глазирования, и способ ее консервирования. Красящее и глазирующее средство для кожи включает эмульсионную пасту для окрашивания и глазурования и пропеллент в соответствии с массовым соотношением от 4 к 1 до 6 к 1, а паста для окрашивания и глазурования и пропеллент заливаются в аэрозольный герметичный резервуар, снабженный клапан и соединитель. Эмульгаторная паста для окрашивания и глазури содержит керосин, силиконовое масло, консервант, эмульгатор, поверхностно-активное вещество, вододиспергируемый пигмент, эссенцию и деионизированную воду. Изобретение имеет следующие преимущества: 1. краситель для кожи и глазурь удобны в использовании и переноске, при необходимости могут распыляться; 2. Красящее и глазирующее средство для кожи берет деионизированную воду в качестве носителя, уменьшает количество растворителя, не повреждает кожу и является более экологичным и полезным для человеческого организма; и 3. Красящее и глазирующее средство для кожи имеет особую красящую функцию.
Недостатком предлагаемого изобретения является отсутствие выраженного эффекта старины при его применении.
Наиболее близким по своей технической сущности является СПОСОБ ОТДЕЛКИ НАТУРАЛЬНОЙ КОЖИ [RU 2188238 C1, опубликовано 27.08.2002], включающий нанесение натурального воска с температурой плавления 62-92°С на лицевую поверхность строганой кожи в виде изделия с помощью щетки, вращающейся со скоростью не менее 1400 об/мин, до получения заданного оттенка.
Основной технической проблемой прототипа является высокие трудозатраты при достижении необходимой имитации изделия под старину, а также отсутствие необходимой глубины цвета на изделии, имитирующем изделие под старину. Кроме того, натуральный воск легко размягчается при слабом нагревании и плавится при более сильном, что снижает устойчивость и надежность такого покрытия.
Целью изобретения является устранение недостатков аналогов.
Технический результат изобретения заключается в обеспечении возможности создания устойчивого и надежного покрытия изделий из кожи, обеспечивающего реалистичный эффект старины.
Указанный технический результат достигается за счет того, что раствор битумного лака для создания на декоративно-художественных изделиях из кожи, имитирующего старину покрытия, характеризуется следующим составом элементов, мас. %:
растворитель - 80 - 90,
битумный лак - 10 - 20.
В частности, в качестве растворителя битумного лака используют керосин.
В частности, в качестве растворителя битумного лака используют уайт-спирит-1050.
Указанный технический результат достигается за счет того, что способ создания на декоративно-художественных изделиях из кожи покрытия, имитирующего старину, использующий раствор битумного лака, характеризующийся нанесением на предварительно подготовленную поверхность изделия покрытия, отличающийся тем, что в качестве предварительного покрытия используют раствор битумного лака, при этом покрытие производят при комнатной температуре с обязательной сушкой каждого слоя в течение от 6 до 24 часов, после чего производят покрытие изделия мастикой на основе воска с высушиванием каждого слоя от 6 до 24 часов.
В частности, в качестве мастики для закрепления нанесенного покрытия используют воск-мастику для дерева.
Краткое описание чертежей.
На Фиг. 1-3 декоративно-художественные изделия перед покраской.
На Фиг. 4-6 показы декоративно-художественные изделия после нанесения раствора битумного лака.
На Фиг. 7-8 показы декоративно-художественные изделия после нанесения внешнего слоя мастики на основе воска.
Осуществление изобретения.
Декоративно-художественное изделие, имитирующее предмет старины, состоящее из основы, выполненной из кожи, металлических и текстильных элементов и нанесенных покрытий на составные части изделия. При этом первое покрытие выполнено раствором на основе битумного лака, а второе покрытие выполнено мастикой на основе воска.
Способ окраски декоративно-художественного изделия характеризующийся тем, что для его осуществления на подготовленные к окраске металлические части декоративно-художественного изделия с помощью кисти или краскопульта, первоначально наносят слой черной акриловой краски, а неметаллические части изделия покрывают раствором битумного лака, который приготавливают в следующих соотношениях, мас. %:
растворитель от 80 до 90,
битумный лак от 10 до 20,
При этом в качестве растворителя применяют керосин или уайт-спирит-1050.
В некоторых случаях для придания соответствующего цвета на неметаллические части изделия первоначально наносят слой морилки для дерева.
Далее после высыхания слоев акриловой краски и битумного лака производят покрытие металлических и неметаллических частей изделия мастикой на основе воска (например, мастикой для паркета на основе воска). При этом раствор битумного лака и мастику на основе воска накладывают при температуре близкой к комнатной в один или несколько слоев (до трех) до получения ярко выраженного эффекта засаленности. При этом время высыхания каждого отдельного слоя выдерживают в пределах от 6 до 24 часов.
В некоторых случаях для достижения эффекта затертости изделия производят механическую обработку поверхности изделия наждачной бумагой различной фракции перед нанесением мастики на основе воска, либо после ее нанесения.
Технический результат - обеспечение возможности создания устойчивого и надежного покрытия изделий из кожи, обеспечивающего реалистичный эффект старины, достигается за счет того что в качестве раствора применяют растворенный в растворителе битумный лак, при этом массовая доля упомянутого лака составляет от 10 до 20%, который наносят после его приготовления при комнатной температуре на предварительно подготовленную кожаную поверхность изделия с последующей сушкой и закреплением его слоем мастики на основе воска. Указанное соотношение битумного лака и растворителя обеспечивает необходимую вязкость раствору, который при нанесении не стекает с поверхности изделия, в том числе изготовленного из гладкой кожи, но при этом хорошо впитывается в поверхность изделия не оставляя после высыхания следов при прикосновении.